СПОСОБ ИЗГОТОВЛЕНИЯ ДЕКОРАТИВНЫХ КЕРАМИЧЕСКИХ ИЗДЕЛИЙ
METHOD OF ORNAMENTAL CERAMIC ITEM MANUFACTURING

Изобретение относится к производству керамических изделий, преимущественно бижутерии (кулонов, серег).
Известен способ изготовления декоративных керамических изделий, включающий приготовление, по крайней мере, двух, различающихся по окраске, спрессованных слоев керамических масс, сворачивание слоев в "рулет" с последующим разрезанием его на заготовки для пластического формования, сушку, обжиг [1].
Задача изобретения состоит в увеличении прочности сцепления слоев керамических масс.
Технический результат достигается тем, что по способу изготовления декоративных керамических изделий, включающему приготовление, по крайней мере, двух, различающихся по окраске, спрессованных слоев керамических масс, сворачивание слоев в "рулет" с последующим разрезанием его на заготовки для пластического формования, сушку, обжиг, между слоями керамических масс вносят слой легкоплавкой глазури. Для внесения между слоями керамических масс используют легкоплавкую глазурь следующего состава, мас.%: бой стекла светофильтров 50-70; бой листового стекла 30-50.
Декоративное керамическое изделие получают следующим образом.
Подготавливают легкоплавкую цветную глазурь. Например, дозируют предварительно очищенный от загрязнений бой стекла светофильтров и бой листового стекла в соответствии с таблицей.
Компоненты
Содержание, мас.% в составах:
1
2
3
Бой стекла светофильтров
50
60
70
Бой листового стекла
50
40
30
Бой стекол измельчают сухим способом до получения порошкообразной массы и просеивают через сетку №0056.
Подготавливают однородную керамическую массу (увлажняют и тщательно разминают глину, при необходимости вводят отощающие добавки, плавни). Влажность керамической массы выбирают в пределах 18-22%. Полученную массу разделяют на две, три или более примерно равные части с введением в них окрашивающих добавок. Каждую часть прокатывают, например, валками до получения ровного слоя одинаковой или разной толщины. На поверхность каждого слоя или некоторых из них наносят (напыляют) сухой порошок легкоплавкой цветной глазури. Затем слои укладывают один на другой и производят их легкое спрессовывание до получения "сэндвича". После чего неровные края обрезают, получая из спрессованных слоев прямоугольный кусок, который сворачивают в плотный "рулет". "Рулет" разрезают на заготовки для пластического формования. Заготовки получают путем поперечной нарезки "рулета" под прямым или острым углом к его "оси". Такие заготовки могут использоваться, например, для получения изделий круглой, овальной, шести- или восьмиугольной формы. Из заготовок формуют будущее изделие, сушат его, например, при температуре 50°С. После сушки изделие обжигают, например, при температуре 1000°С. При обжиге порошок легкоплавкой цветной глазури прочно скрепляет слои керамики.
Способ отличается простотой, пригоден для использования как в художественных мастерских, так и заводских условиях. Используя разноцветные керамические массы и глазури, предложенным способом можно получать оригинальные керамические изделия.
Источники информации
1. Тэйлор К. Украшения и узоры из бисера. - М: Эксмо, 2007. - С.128-129.